(57)【要約】【課題】スパークプラグ用の中心電極の製造コストを低減すると共に製造時間を短縮する。【解決手段】スパークプラグ用の中心電極の製造方法は、複数回の押し出し成形により中心電極を成形する押出成形工程を有する。押出成形工程は、芯材料と芯材料を被覆材料とを含むワークを、金型の大径孔部に第２の端部から挿入して小径孔部側へと押し出し成形し、小径孔部の内径と略同一の外径を有する小径部分と小径孔部より露出する大径部分とを含む成形体を形成する成形工程と、成形体の第１の端部側における芯部分の先端から被覆部分の先端までの距離が所定の距離になるように、成形体の大径部分を含む被覆材料の部分を除去する除去工程とを備える。【選択図】図７
2013004326.tif 000002
【特許請求の範囲】
【請求項１】
貫通孔を有する絶縁体と、前記絶縁体の前記貫通孔内に挿設されるとともに、芯部分と前記芯部分を覆う被覆部分と前記絶縁体に支持される支持部とを有する中心電極と、を備えるスパークプラグ用の中心電極の製造方法であって、
複数回の押し出し成形により、前記中心電極又は前記中心電極となるべき中心電極中間体を成形する押出成形工程を有し、
前記押出成形工程は、
前記芯部分の形成材料としての芯材料と、前記芯材料の第１の端面と前記第１の端面に連続する側面の少なくとも一部とを覆う前記被覆部分の形成材料としての被覆材料と、を含むワークを、所定の形状に成形する小径孔部と前記小径孔部より径の大きい大径孔部とを含む内部孔を有する金型の前記大径孔部に前記ワークにおける前記第１の端面側の端部である第１の端部とは反対側の第２の端部から挿入して前記小径孔部側へと押し出し成形し、前記小径孔部の内径と略同一の外径を有する小径部分と前記小径孔部より露出する大径部分とを含む成形体を形成する成形工程と、
前記成形体の前記第１の端部側における前記芯部分の先端から前記被覆部分の先端までの距離が所定の距離になるように、前記成形体の前記大径部分を含む前記被覆材料の部分を除去する除去工程と、を備える、中心電極の製造方法。
【請求項２】
請求項１に記載の中心電極の製造方法であって、
前記除去工程の後に、前記押出成形工程の最終工程として前記支持部又は前記支持部となるべき部位を成形する支持部成形工程を備えることを特徴とする、中心電極の製造方法。
【請求項３】
請求項１または請求項２に記載の中心電極の製造方法であって、
前記成形工程前の前記ワークは、前記第２の端部側において前記被覆材料の端面が前記芯材料によって覆われている、中心電極の製造方法。
【請求項４】
請求項２に記載の中心電極の製造方法であって、
前記支持部成形工程は、前記除去工程後の成形体が、前記小径孔部と略同一の径の金型に挿入されることを特徴とする、中心電極の製造方法。
【請求項５】
請求項１ないし請求項４のいずれかに記載の中心電極の製造方法であって、
前記押出成形工程は、ｎ回（ｎは２以上の自然数）の前記成形工程を有し、（ｎ−１）回目の前記成形工程の後に、形成された第（ｎ−１）次成形体の向きを反転させて、前記第（ｎ−１）次成形体における前記第２の端部側の所定の範囲を除去して得られる第ｎ回目の前記ワークの向きをさらに反転させてｎ回目の前記成形工程を行う、中心電極の製造方法。
【請求項６】
請求項１ないし請求項５のいずれかに記載の中心電極の製造方法であって、
前記成形工程において形成される前記小径部分と前記大径部分とを含む前記成形体は、前記第２の端部において、前記被覆材料の端面と前記被覆材料から突出した前記芯材料の部分の表面とが離間している、中心電極の製造方法。
【請求項７】
請求項１ないし請求項６のいずれかに記載の中心電極の製造方法を用いて前記中心電極を製造する工程を備える、スパークプラグの製造方法。
【発明の詳細な説明】
【技術分野】
【０００１】
本発明は、スパークプラグ用の中心電極の製造方法およびスパークプラグの製造方法に関する。
【背景技術】
【０００２】
ガソリンエンジンなどの内燃機関の点火に使用されるスパークプラグは、一般に、中心電極と、中心電極の外側に設けられた絶縁体と、絶縁体の外側に設けられた主体金具と、主体金具に取り付けられて中心電極との間に火花放電ギャップを形成する接地電極（「外側電極」とも呼ばれる）とを備えている。
【０００３】
一般に、中心電極は、例えば銅で形成された芯部分と、例えばニッケルまたはニッケル合金で形成され、芯部分を覆う被覆部分と、絶縁体に支持される支持部と、を有する。このような中心電極は、芯部分の形成材料としての芯材料と被覆部分の形成材料としての被覆材料とを含むワークに対する金型を用いた複数回の押し出し成形によって製造される（例えば特許文献１参照）。
【先行技術文献】
【特許文献】
【０００４】
【特許文献１】特開平４−２０６３７６号公報
【発明の概要】
【発明が解決しようとする課題】
【０００５】
上述した従来の中心電極の製造方法では、複数回の押し出し成形の後に、別工程にて、被覆部分の先端から芯部分の先端までの距離を所定の距離とすべく、被覆材料を切断や研磨して除去する工程が行われていたため、製造コストや製造時間の点で向上の余地があった。
【０００６】
本発明は、上述の課題を解決するためになされたものであり、スパークプラグ用の中心電極の製造コストを低減すると共に製造時間を短縮することを目的とする。
【課題を解決するための手段】
【０００７】
上記課題の少なくとも一部を解決するために、本発明は、以下の形態または適用例として実現することが可能である。
【０００８】
［適用例１］貫通孔を有する絶縁体と、前記絶縁体の前記貫通孔内に挿設されるとともに、芯部分と前記芯部分を覆う被覆部分と前記絶縁体に支持される支持部とを有する中心電極と、を備えるスパークプラグ用の中心電極の製造方法であって、
複数回の押し出し成形により、前記中心電極又は前記中心電極となるべき中心電極中間体を成形する押出成形工程を有し、
前記押出成形工程は、
前記芯部分の形成材料としての芯材料と、前記芯材料の第１の端面と前記第１の端面に連続する側面の少なくとも一部とを覆う前記被覆部分の形成材料としての被覆材料と、を含むワークを、所定の形状に成形する小径孔部と前記小径孔部より径の大きい大径孔部とを含む内部孔を有する金型の前記大径孔部に前記ワークにおける前記第１の端面側の端部である第１の端部とは反対側の第２の端部から挿入して前記小径孔部側へと押し出し成形し、前記小径孔部の内径と略同一の外径を有する小径部分と前記小径孔部より露出する大径部分とを含む成形体を形成する成形工程と、
前記成形体の前記第１の端部側における前記芯部分の先端から前記被覆部分の先端までの距離が所定の距離になるように、前記成形体の前記大径部分を含む前記被覆材料の部分を除去する除去工程と、を備える、中心電極の製造方法。
【０００９】
この方法は、複数回の押し出し成形によって中心電極又は中心電極となるべき中心電極中間体を成形する押出成形工程を有する。押出成形工程は、芯材料と被覆材料とを含むワークを金型の大径孔部に芯側から挿入して小径孔部側へと押し出し成形して、小径孔部の内径と略同一の外径を有する小径部分と小径孔部より露出する大径部分とを含む成形体を形成する成形工程と、成形体の第１の端部側における芯材料の先端から被覆材料の先端までの距離が所定の距離になるように、成形体の大径部分を含む被覆材料の部分を除去する除去工程とを備える。そのため、この方法では、押し出し成形工程内で中心電極の先端側の端面を精度良く形成することができ、押し出し成形工程の後に別工程にて被覆材料を切断や研磨して除去する工程が行われる従来の製造方法を比較して、製造コストを低減すると共に製造時間を短縮することができる。
【００１０】
［適用例２］適用例１に記載の中心電極の製造方法であって、
前記除去工程の後に、前記押出成形工程の最終工程として前記支持部又は前記支持部となるべき部位を成形する支持部成形工程を備えることを特徴とする、中心電極の製造方法。
【００１１】
この方法は、除去工程の後に、押出成形工程の最終工程として支持部又は支持部となるべき部位を成形する支持部成形工程を備えるため、支持部有する中心電極の製造コストを低減すると共に製造時間を短縮することができる。
【００１２】
［適用例３］適用例１または適用例２に記載の中心電極の製造方法であって、
前記成形工程前の前記ワークは、前記第２の端部側において前記被覆材料の端面が前記芯材料によって覆われている、中心電極の製造方法。
【００１３】
この方法では、ワークの第２の端部側において被覆材料の端面が芯材料によって覆われているため、押し出し成形初期において、主として芯材料が金型に接することとなり、押し出し成形初期におけるワークと金型との摩擦抵抗や衝撃を低減することができる。
【００１４】
［適用例４］適用例２に記載の中心電極の製造方法であって、
前記支持部成形工程は、前記除去工程後の成形体が、前記小径孔部と略同一の径の金型に挿入されることを特徴とする、中心電極の製造方法。
【００１５】
この方法では、支持部成形の際の成形体の金型への挿入不良を抑制することができる。
【００１６】
［適用例５］適用例１ないし適用例４のいずれかに記載の中心電極の製造方法であって、
前記押出成形工程は、ｎ回（ｎは２以上の自然数）の前記成形工程を有し、（ｎ−１）回目の前記成形工程の後に、形成された第（ｎ−１）次成形体の向きを反転させて、前記第（ｎ−１）次成形体における前記第２の端部側の所定の範囲を除去して得られる第ｎ回目の前記ワークの向きをさらに反転させてｎ回目の前記成形工程を行う、中心電極の製造方法。
【００１７】
この方法では、ｎ回目の成形工程を良好に実行することができる。
【００１８】
［適用例６］適用例１ないし適用例５のいずれかに記載の中心電極の製造方法であって、
前記成形工程において形成される前記小径部分と前記大径部分とを含む前記成形体は、前記第２の端部において、前記被覆材料の端面と前記被覆材料から突出した前記芯材料の部分の表面とが離間している、中心電極の製造方法。
【００１９】
この方法では、成形体の第２の端部における被覆材料の端面と被覆材料から突出した芯材料の部分の表面とが離間して両者の間に空隙が形成されるように成形工程が行われるため、第２の端部において芯材料が被覆材料の端面を押すことにより第１の端部における芯材料と被覆材料との境界付近に空隙が発生することを抑制することができる。
【００２０】
なお、本発明は、種々の態様で実現することが可能であり、例えば、スパークプラグ用の中心電極の製造方法および製造装置、スパークプラグの製造方法および製造装置、これらの方法または装置で製造されたスパークプラグ用の中心電極またはスパークプラグ等の形態で実現することができる。
【図面の簡単な説明】
【００２１】
【図１】本発明の実施例におけるスパークプラグ１００の構成を示す説明図である。
【図２】中心電極２０の詳細構成を示す説明図である。
【図３】中心電極２０の詳細構成を示す説明図である。
【図４】本実施例における中心電極２０の製造方法を示すフローチャートである。
【図５】本実施例における中心電極２０の製造方法を示す説明図である。
【図６】本実施例における中心電極２０の製造方法を示す説明図である。
【図７】本実施例における中心電極２０の製造方法を示す説明図である。
【図８】本実施例における中心電極２０の製造方法を示す説明図である。
【発明を実施するための形態】
【００２２】
次に、本発明の実施の形態を実施例に基づいて以下の順序で説明する。
Ａ．実施例：
Ａ−１．スパークプラグの構成：
Ａ−２．スパークプラグ用中心電極の製造方法：
Ｂ．変形例：
【００２３】
Ａ．実施例：
Ａ−１．スパークプラグの構成：
図１は、本発明の実施例におけるスパークプラグ１００の構成を示す説明図である。図１において、スパークプラグ１００の中心軸である軸線ＯＬの右側にはスパークプラグ１００の側面構成を示しており、軸線ＯＬの左側にはスパークプラグ１００の断面構成を示している。なお、以下では、図１における軸線ＯＬに沿った上側（接地電極３０が配置されている側）をスパークプラグ１００および各構成部品の先端側と呼び、下側（端子金具４０が配置されている側）を後端側と呼ぶものとする。
【００２４】
図１に示すように、スパークプラグ１００は、絶縁碍子１０と、中心電極２０と、接地電極（外側電極）３０と、端子金具４０と、主体金具５０と、を備えている。中心電極２０は絶縁碍子１０によって保持され、絶縁碍子１０は主体金具５０によって保持される。接地電極３０は主体金具５０の先端側に取り付けられ、端子金具４０は絶縁碍子１０の後端側に取り付けられている。
【００２５】
絶縁碍子１０は、中心電極２０および端子金具４０を収容する貫通孔である軸孔１２が中心に形成された筒状の絶縁体であり、例えばアルミナを始めとするセラミックス材料を焼成して形成されている。絶縁碍子１０の軸方向に沿った中央付近には他の部分より外径の大きい中央胴部１９が形成されている。中央胴部１９よりも後端側には、端子金具４０と主体金具５０との間を絶縁する後端側胴部１８が形成されている。中央胴部１９よりも先端側には、先端側胴部１７が形成され、先端側胴部１７のさらに先端側には、先端側胴部１７より外径が小さい脚長部１３が形成されている。
【００２６】
主体金具５０は、絶縁碍子１０の後端側胴部１８の一部から脚長部１３にわたる部位を包囲して保持する略円筒形状の金具であり、例えば低炭素鋼といった金属により形成されている。主体金具５０は、略円筒形状のネジ部５２を有しており、ネジ部５２の側面には、スパークプラグ１００をエンジンヘッドに取り付ける際にエンジンヘッドのネジ孔に螺合するネジ山が形成されている。主体金具５０の先端側の端面である先端面５７は中空円形状であり、先端面５７の中空部分から絶縁碍子１０の脚長部１３の先端が突出している。主体金具５０は、また、スパークプラグ１００をエンジンヘッドに取り付ける際に工具が嵌合する工具係合部５１と、ネジ部５２の後端側に鍔状に形成されたシール部５４と、を有している。シール部５４とエンジンヘッドとの間には、板体を折り曲げて形成した環状のガスケット５が嵌挿される。工具係合部５１は、例えば六角形断面形状である。
【００２７】
中心電極２０は、有底筒状に形成された被覆部分２１の内部に、被覆部分２１よりも熱伝導性に優れる芯部分２５を埋設した略棒状形状の電極である。芯部分２５は、中心電極２０の熱伝導性を向上させる。本実施例では、被覆部分２１は、ニッケルを主成分とするニッケル合金により形成されており、芯部分２５は、銅または銅を主成分とする合金により形成されている。中心電極２０は、被覆部分２１の先端側が絶縁碍子１０の脚長部１３の軸孔１２から突出した状態で絶縁碍子１０の軸孔１２内に収容されており、セラミック抵抗３およびシール体４を介して、絶縁碍子１０の後端に設けられた端子金具４０に電気的に接続されている。
【００２８】
接地電極３０は、屈曲した略棒状形状の電極である。接地電極３０は、一方の端部である基端部３７が主体金具５０の先端面５７に接合されており、他方の端部である先端部３８が中心電極２０の先端部と対向するように屈曲されている。接地電極３０の先端部３８と中心電極２０の先端部との間には、火花放電のための間隔（火花ギャップ）が形成される。なお、接地電極３０の先端部３８における中心電極２０と対向する側に、例えば耐火花消耗性や耐酸化消耗性を向上させるための電極チップが設けられているとしてもよい。
【００２９】
図２および図３は、中心電極２０の詳細構成を示す説明図である。図２には、中心電極２０の断面構成を示しており、図３には、図２のＡ−Ａの位置における断面構成を示している。図２に示すように、中心電極２０は、軸線ＯＬに沿って伸びる略棒状形状である。また、図３に示すように、中心電極２０の断面形状は略円形である。図２および図３に示すように、本実施例では、被覆部分２１が芯部分２５を覆った構成を有している。中心電極２０の後端付近には、軸線ＯＬに直交する方向に突出した鍔形状の支持部２７が形成されている。図１に示すように、中心電極２０の支持部２７は、絶縁碍子１０の軸孔１２内の先端側胴部１７と脚長部１３との境界の段差に支持される。なお、中心電極２０の先端に電極チップが接合されているとしてもよい。
【００３０】
Ａ−２．スパークプラグ用中心電極の製造方法：
図４は、本実施例における中心電極２０の製造方法を示すフローチャートである。また、図５ないし図８は、本実施例における中心電極２０の製造方法を示す説明図である。中心電極２０の製造の際には、まず初めに出発部材としてのワークＷを準備する（ステップＳ１１０）。図５には、本実施例の中心電極２０の製造に使用されるワークＷの構成を示している。図５において、ワークＷの中心軸であるワーク軸線ＷＡの右側にはワークＷの側面構成を示しており、ワーク軸線ＷＡの左側にはワークＷの断面構成を示している。
【００３１】
ワークＷは、ワーク軸線ＷＡを中心とした柱状形状に形成されている。上述したように、本実施例の中心電極２０は、被覆部分２１と芯部分２５とにより構成されているため、ワークＷは、被覆部分２１の形成材料としての被覆材料２８と芯部分２５の形成材料としての芯材料２９とにより構成されている。被覆材料２８は、芯材料２９の一方の端面である第１の端面ＥＦ１と第１の端面ＥＦ１に連続する側面の少なくとも一部とを覆っているが、芯材料２９の他方の端面である第２の端面ＥＦ２を覆ってはいない。すなわち、ワークＷは、第２の端面ＥＦ２の側において、被覆材料２８の端面が芯材料２９によって覆われている。なお、以下の説明では、ワークＷにおける第１の端面ＥＦ１側（被覆材料２８が端部を形成している側）を被覆側と呼び、第２の端面ＥＦ２側（芯材料２９が端部を形成している側）を芯側と呼ぶ。ワークＷの被覆側の端部は、本発明における第１の端部に相当し、ワークＷの芯側の端部は、本発明における第２の端部に相当する。なお、図５に示した構成のワークＷの製造方法は、例えば特開平４−２９４０８５号公報に記載されているように公知であるため、ここでは説明を省略する。
【００３２】
次に、ワークＷに対する金型Ｃａ１を用いた１回目の押し出し成形（第１次押し出し成形）を行い、第１次成形体Ｍ１を製造する（図４のステップＳ１２０）。図６（ａ）および図６（ｂ）に示すように、第１次押し出し成形に用いられる金型Ｃａ１は、内部孔ＩＯを有しており、内部孔ＩＯは、小径孔部ＳＯと小径孔部ＳＯより大径の大径孔部ＬＯとを有している。第１次押し出し成形の際には、ワークＷを芯側から金型Ｃａ１の大径孔部ＬＯ内に挿入し（図６（ａ））、パンチＰｕ１で小径孔部ＳＯ側に押し出し成形する（図６（ｂ））。第１次押し出し成形により製造される第１次成形体Ｍ１は、金型Ｃａ１の小径孔部ＳＯの内径と略同一の外径を有する小径部分と、小径孔部より露出する大径部分ＧＰ１と、を含む。また、第１次成形体Ｍ１は、芯側の端部（第２の端部）において、被覆材料２８の端面と被覆材料２８から突出した芯材料２９の部分の表面とが離間しており、両者の間に空隙ＧＡが存在する。この空隙ＧＡは、たとえば、金型Ｃａに挿入前のワークＷに熱処理を施し、熱処理条件を調整することにより、芯材料２９と被覆材料２８との境界の拡散層の厚みを調整することで形成することができる（たとえば、拡散層の厚みが５μｍ程度に調整する）。このように、第１次押し出し成形は、第１次成形体Ｍ１に空隙ＧＡが形成されるように行われるため、第１次成形体Ｍ１の被覆側の端部において芯材料２９が被覆材料２８の端面を押すことにより芯側の端部における芯材料２９と被覆材料２８との境界付近に空隙が発生することを抑制することができる。第１次押し出し成形の後、第１次成形体Ｍ１を蹴り出して金型Ｃａ１から取り出す。
【００３３】
次に、取り出した第１次成形体Ｍ１の向きを反転し（図４のステップＳ１３０）、図６（ｃ）に示すように、第１次成形体Ｍ１の芯側を切断する（同ステップＳ１４０）。この切断の際の切断線ＣＬ１は、第１次成形体Ｍ１の芯側における被覆材料２８の端面付近である。
【００３４】
次に、再度、第１次成形体Ｍ１の向きを反転し（図４のステップＳ１５０）、第１次成形体Ｍ１をワークとして金型Ｃａ２を用いた２回目の押し出し成形（第２次押し出し成形）を行い、第２次成形体Ｍ２を製造する（同ステップＳ１６０）。図７（ａ）および図７（ｂ）に示すように、第２次押し出し成形に用いられる金型Ｃａ２は、第１次押し出し成形に用いられる金型Ｃａ１と同様に、内部孔ＩＯを有しており、内部孔ＩＯは、小径孔部ＳＯと小径孔部ＳＯより大径の大径孔部ＬＯとを有している。第２次押し出し成形の際には、第１次押し出し成形と同様に、ワークとしての第１次成形体Ｍ１を芯側から金型Ｃａ２の大径孔部ＬＯ内に挿入し（図７（ａ））、パンチＰｕ２で小径孔部ＳＯ側に押し出し成形する（図７（ｂ））。第２次押し出し成形により製造される第２次成形体Ｍ２は、金型Ｃａ２の小径孔部ＳＯの内径と略同一の外径を有する小径部分と、小径孔部より露出する大径部分ＧＰ２と、を含む。第２次押し出し成形の後、第２次成形体Ｍ２を蹴り出して金型Ｃａ２から取り出す。
【００３５】
次に、図７（ｃ）に示すように、取り出した第２次成形体Ｍ２の被覆側を切断する（図４のステップＳ１７０）。この切断の際の切断線ＣＬ２は、第２次成形体Ｍ２の被覆側における芯材料２９の先端から被覆材料２８の先端までの距離が所定の距離になるように設定される。この所定の距離は、製造すべき中心電極２０の先端側の構成（図２）に応じて予め設定される。
【００３６】
次に、第２次成形体Ｍ２の被覆側におけるバリ処理を行う（図４のステップＳ１８０）。第２次成形体Ｍ２に対する切断処理（同ステップＳ１７０）の際には、切断面に、切断方向（すなわち軸方向に略直行する方向）に沿ったバリが発生する場合がある。バリ処理は、この発生したバリを除去する、または、バリの方向を軸方向に平行な方向に補正する処理である。
【００３７】
次に、第２次成形体Ｍ２の向きを反転し（図４のステップＳ１９０）、図７（ｄ）に示すように、最終工程として、第２次成形体Ｍ２に支持部２７を成形する。この支持部２７の成形の際には、例えば、切断工程後の第２次成形体Ｍ２が第２次成形体Ｍ２の小径孔部と略同一径の金型に挿入されて、押し出し成形される。支持部２７の成形によって、中心電極２０の製造が完了する。なお、支持部２７の成形の後に例えば切削加工やチップ接合加工が行われる場合がある。この場合には、支持部２７の成形によって、中心電極２０となるべき中心電極中間体の製造が完了することとなる。
【００３８】
以上説明したように、本実施例における中心電極２０の製造方法では、複数回の押し出し成形によって中心電極２０（又は中心電極２０となるべき中心電極中間体）を成形する。押出成形の際には、芯材料２９と被覆材料２８とを含むワークＷを金型Ｃａの大径孔部ＬＯに芯側から挿入して小径孔部ＳＯ側へと押し出し成形して、小径孔部ＳＯの内径と略同一の外径を有する小径部分と小径孔部より露出する大径部分ＧＰとを含む成形体Ｍを形成し、成形体Ｍの被覆側における芯材料２９の先端から被覆材料２８の先端までの距離が所定の距離になるように、成形体Ｍの大径部分ＧＰを含む被覆材料２８の部分を除去する。このように、本実施例における中心電極２０の製造方法では、押し出し成形工程内で中心電極２０の先端側の端面を精度良く形成することができ、複数回の押し出し成形の後に別工程にて被覆材料を切断や研磨して除去する工程が行われる従来の製造方法を比較して、製造コストを低減すると共に製造時間を短縮することができる。
【００３９】
また、従来の中心電極の製造方法では、ワークＷや成形体Ｍを被覆側から金型Ｃａに挿入して押し出し成形するため、中心電極の先端側において芯材料（芯部分）が先細り形状となり、先端側における芯部分の体積が減少し、中心電極の熱引き性能が低下していた。本実施例における中心電極２０の製造方法では、ワークＷや成形体Ｍを芯側から金型Ｃａに挿入して押し出し成形するため、図８に示すように、中心電極２０の先端側における芯材料２９（芯部分２５）の幅Ｗ１が従来よりも大きくなり、中心電極２０の先端側における芯材料２９（芯部分２５）の体積を大きくすることができるため、中心電極２０の熱引き性能を向上させることができる。
【００４０】
また、本実施例における中心電極２０の製造方法では、ワークＷの芯側において被覆材料２８の端面が芯材料２９によって覆われている。一般に、芯材料２９は、被覆材料２８よりも柔らかい材料が用いられる。従って、本実施例における中心電極２０の製造方法では、押し出し成形初期において、主として芯材料２９が金型Ｃａに接することとなるため、押し出し成形初期におけるワークＷと金型Ｃａとの摩擦抵抗や衝撃を低減することができる。
【００４１】
また、本実施例における中心電極２０の製造方法では、切断工程後の第２次成形体Ｍ２の被覆側におけるバリ処理が行われ、第２次成形体Ｍ２が第２次成形体Ｍ２の小径孔部と略同一径の金型に挿入されて押し出し成形されて、支持部２７が成形される。そのため、支持部２７成形の際の第２次成形体Ｍ２の金型への挿入不良を抑制することができる。
【００４２】
また、本実施例における中心電極２０の製造方法では、１回目の押し出し成形の後に、形成された第１次成形体Ｍ１の向きを反転して第１次成形体Ｍ１における芯側の所定の範囲を除去し、第１次成形体Ｍ１の向きをさらに反転させて２回目の押し出し成形を行う。そのため、２回目の押し出し成形を良好に実行することができる。
【００４３】
Ｂ．変形例：
なお、この発明は上記の実施例や実施形態に限られるものではなく、その要旨を逸脱しない範囲において種々の態様において実施することが可能であり、例えば次のような変形も可能である。
【００４４】
上記実施例におけるスパークプラグ１００およびその構成部品としての中心電極２０の構成は、あくまで一例であり、種々変形可能である。例えば、上記実施例では、中心電極２０は２層構成であるが、これに限られず、中心電極２０は３層以上で構成されているとしてもよい。また、中心電極２０の各層の材料は、上記実施例に記載された材料に限られない。なお、当然、中心電極２０を製造する際の出発部材としてのワークＷの構成や材料も上記実施例に記載の構成や材料に限られない。
【００４５】
また、上記実施例では、ワークＷに対する１回目の押し出し成形により第１次成形体Ｍ１を形成し、第１次成形体Ｍ１の芯側を切断した後に、第１次成形体Ｍ１に対する２回目の押し出し成形により第２次成形体Ｍ２を形成し、第２次成形体Ｍ２の被覆側を切断するものとしているが、押し出し成形の工程はこれに限られない。押し出し成形は、ｎ回（ｎは２以上の自然数）の成形工程を有し、（ｎ−１）回目の成形工程の後に、形成された第（ｎ−１）次成形体の向きを反転させて、第（ｎ−１）次成形体における芯側の所定の範囲を除去して得られる第ｎ回目のワークの向きをさらに反転させてｎ回目の成形工程を行うとしてもよい。
【００４６】
また、上記実施例では、成形体Ｍ１，Ｍ２を切断して所定の範囲を除去しているが、切断の代わりに研磨等の他の除去手段によって所定の範囲を除去するとしてもよい。
【００４７】
また、上記実施例では、第２次成形体Ｍ２に対する切断処理（図４のステップＳ１７０）の後にバリ処理を行うとしているが、第１次成形体Ｍ１に対する切断処理（同ステップＳ１４０）の後にもバリ処理を行うとしてもよい。
【００４８】
また、上述した実施形態における本発明の構成要素のうち、独立請求項に記載された要素以外の要素は、付加的な要素であり、適宜省略、または、組み合わせが可能である。
【符号の説明】
【００４９】
３…セラミック抵抗
４…シール体
５…ガスケット
１０…絶縁碍子
１２…軸孔
１３…脚長部
１７…先端側胴部
１８…後端側胴部
１９…中央胴部
２０…中心電極
２１…被覆部分
２５…芯部分
２７…支持部
２８…被覆材料
２９…芯材料
３０…接地電極
３７…基端部
３８…先端部
４０…端子金具
５０…主体金具
５１…工具係合部
５２…ネジ部
５４…シール部
５７…先端面
１００…スパークプラグ
【図１】
2013004326.tif 000003
【図２】
2013004326.tif 000004
【図３】
2013004326.tif 000005
【図４】
2013004326.tif 000006
【図５】
2013004326.tif 000007
【図６】
2013004326.tif 000008
【図７】
2013004326.tif 000009
【図８】
2013004326.tif 000010